FR 2534263 A1 19840413 FR 8217025 A 19821008 1 2534263 PROCEDE DE STABILISATION DE POLYMERES A BASE DE CHLORURE DE VINYLE La présente invention concerne la stabilisation des polymères à base de chlorure de vinyle ainsi que les mélanges stabilisants servant à la réalisation de la stabilisation et les compositions polymériques stabilisées obtenues. Dans le présent texte on entend par polymère à base de chlorure de vinyle un homopolymère du chlorure de vinyle, quel que soit son mode d'obtention; un copolymère ootenu par copolymérisation du chlorure de vinyle avec un ou plusieurs autres monomères présentant une double liaison éthylénique polymérisable, comme par exemple les esters vinyliques, le chlorure de vinylidène, les-acides maléique ou fumarique ou leurs esters, les esters acryliques ou méthacryliques, les oléfines telles que l'éthylène, le propylène ou l'hexène, le styrène, les éthers vinyliques (nvinyldodécyléther notamment); un mélange d'homopolymère et de copolymère. Les copolymères contiennent habituellement au moins 50 % en poids de motifs chlorure de vinyle De préférence ces copolymères contiennent au moins 80 % en poids de motifs chlorure de vinyle. Les polymères à base de chlorure de vinyle et notamment le chlorure de polyvinyle, matière de base dans l'industrie de transformation des matières plastiques, doivent être mis en oeuvre à une température de l'ordre de 150 à 1800 C A cette température et même déjà à des températures inférieures, ces polymères subissent une dégradation thermique se traduisant d'abord par un jaunissement progressif et conduisant ensuite à un noircissement Cette dégradation a une influence néfaste sur les propriétés mécaniques des polymères et la coloration est inacceptable pour un certain nombre d'applications, comme par exemple la préparation d'objets à paroi mince transparente. De très nombreux systèmes stabilisants ont été proposés pour résoudre ce problème Parmi ces stabilisants beaucoup d'entre eux procurent de bons résultats et sont couramment utilisés C'est le cas notamment des carooxylates métalliques et plus précisément aes mélanges de carboxylatede cadmium et de carboxylate de Daryum-ou des mélanges de carboxylate de zinc et de carboxylate de calcium (ou d'autres métaux alcalino-terreux) Ces systèmes stabilisants primaires sont très employés, seuls ou avec des stabilisants secondaires. Un autre type de stabilisants métalliques courants est constitué par les dérivés organiques de l'étain tels que les mercaptides d'organoétain et les maléates d'organoétain. Un article de PURE AND APPLIED CHEMISTRY, Vol 49, pages 627 à 648 ( 1977) présente une étude sur de nombreux stabilisants du PVC comprenant en particulier les stabilisants à base de dérivés métalliques. Cependant malgré tout l'intérêt des stabilisants connus les recherches continuent dans ce domaine car, selon les applications envisagées des polymères à base de chlorure de vinyle, tel ou tel système stabilisant présente des inconvénients plus ou moins importants Il est toujours intéressant pour les formulateurs de disposer d'une vaste gamme de systèmes stabilisants, dans laquelle ils pourront choisir les composés possédant le plus d'avantages techniques ou économiques pour une application particulière. Un des objets de la présente invention concerne un nouveau procédé de stabilisation des polymères à base de chlorure de vinyle caractérisé par l'emploi conjoint de quantités efficaces d'au moins un dérivé organique de lanthanide et d'au moins un dérivé organique de zinc ou de cadmi Cm. Dans le présent texte on appellera lanthanides ou terres rares les métaux de la classification périodique des éléments ayant les numéros atomiques allant de 57 à 71, ainsi que l'yttrium qui possède des propriétés voisines bien qu'ayant un numéro atomique de 39. On peut utiliser des dérivés organiques de l'un quelconque des lanthanides: cérium, lanthane, praséodyme, néodyme, samarium, europium, gadolinium, terbium, dysprosium, holmium, erbium, ytterbium, thulium, lutétium et yttrium ou des mélanges de dérivés organiques de plusieurs de ces lanthanides. En général, en raison des quantités relatives des composés des aivers lanthanides dans les minerais les plus courants, notamment dans la monazite et la bastnaesite, lorsque l'on met en oeuvre un dérivé organique d'un seul lanthanide, ce dernier est le cérium, le lanthane, le praséodyme et le néodyme Le cérium est parmi ces métaux le plus abondant et convient particulièrement bien. Lorsque des mélanges de dérivés organiques de plusieurs lanthanides sont utilisés, ils comprennent le plus souvent le cérium et/ou le lanthane et/ou le praséodyme et/ou le néodyme. Il peut en effet être avantageux de ne pas procéder à la séparation longue et coûteuse de tous les lanthanides présents en relativement faibles quantités dans les minerais couramment traités. Quand de tels mélanges de dérivés organiques de plusieurs lanthanides sont mis en oeuvre dans le procédé selon l'invention, le cérium et/ou le lanthanide et/ou le praséodyme et/ou le néodyme représentent généralement au moins 40 % en moles du total des lanthanides. Dans le présent texte quand il sera question de dérivé de lanthanide ce terme anglobera les dérivés organiques de chaque lanthanide seul ainsi que les mélanges de dérivés organiques de plusieurs lanthanides. Par dérivé organique de lanthanide, du zinc ou du cadmium on entend plus particulièrement les sels des divers acides carboxyliques, les dérivés métalliques des composés phénoliques, les mercaptides et les chélates des composés B-dicarbonylés. Plus précisément ledit procédé de stabilisation des polymères à base de chlorure de vinyle est caractérisé par l'emploi conjoint de quantités efficaces: a) d'au moins un dérivé organique de lanthanide choisi parmi les sels de lanthanide + des acides aliphatiques monocarboxyliques ayant de 2 à atomes de carbone ou dicarboxyliques ayant de 3 à 30 atomes de carbone, saturés ou comportant une ou plusieurs doubles liaisons éthyléniques, et pouvant comporter 1 o plusieurs substituants tels que les atomes d'halogènes, les groupements hydroxyle,les groupements aikoxy ayant oe 1 à 12 atomes de carbone,les groupements mercapto, les groupements phényle, phénoxy, naphtyie ou cyclohexyle, dont les cycles sont éventuellement substitués par-un ou plusieurs atomes d'haiogènes, groupements hydroxyle, groupements alkyles ayant 1 à 6 atomes de carbone ou alkoxy ayant 1 à 6 atomes de carbone; + des acides benzoïque, naphtoïque-1, naphtoique-2, cyclopentane-carboxylique, cyclohexanecarboxylique, cyclopentène-carboxyliques ou cyclohexène-carboxyliques, les parties cycliques de ces acides pouvant comporter un ou plusieurs substituants tels que les atomes d'halogènes, les groupements hydroxyle, les groupements aikyles ayant 1 à 12 atomes de carbone, aikényles ayant 2 à 12 atomes de carbone, alkoxy ayant 1 à 12 atomes de carbone, les groupements phényle, benzyle, phénoxy ou cyclohexyle, les groupements alkoxycarbonyle ayant 2 à 24 atomes de carbone ou alkénoxycarbonyle ayant 4 à 24 atomes de carbone; + des monoesters d'alkyle (le groupement alkyle ayant 1 à 24 atomes de carbone) ou d'alkényle (le groupement alkényle ayant 3 à 24 atomes de carbone) des acides aliphatiques dicarboxyliques indiqués précédemment; + des acides carboxyliques hétérocycliques notamment de ceux dérivés de la pyridine, du furanne, du thiophène, du pyrrole et du pyranne, pouvant comporter un ou plusieurs substituants tels que les atomes d'halogènes, les groupements hydroxyle, les groupements alkyles ayant 1 à 12 atomes de carbone, les groupements alkoxy ayant 1 à 12 atomes de carbone, les groupements alkényles ayant 2 à 12 atomes de carbone, les groupements alkoxycarbonyle ayaot 2 à 24 atomes de carbone ou alkénoxycarbonyle ayant 4 à 24 atomes de carbone; les phénolates de lanthanide dérivés ou phénol, du naphtol-l ou du naphtol-2, dont les parties cycliques peuvent comporter un ou plusieurs substituants tels que les atomes d'nalogènes, les groupements aikyles ou alkoxy ayant 1 à 24 atomes de car Done, alkényles ayant 2 à 24 atomes de carbone, phényle, benzyle, phénoxy ou cyclohexyle; les mercaptides de lanthanide notamment ceux qui dérivent des acides tnioglycolique ou thiomalique et de leurs esters d'alkyle, (le radical alkyle ayant 1 à 12 atomes), d'alkényle (le radical alkényle ayant 2 à- 12 atomes de carbone), de phényle, de benzyle, de cyclohexyle, d'alcanediol (ayant de 2 à 12 atomes de carbone), de dihydroxyoenzène, de dihydroxycyclohexane, les parties cycliques desdits esters pouvant être substituées par un ou plusieurs radicaux alkyles ou alkoxy ayant de 1 à 6 atomes de carbone; les chélates de lanthanide de composés i-dicarbonylés notamment ceux qui dérivent des composés de formule générale (I): R 1 CO CHR 2 -CO R 3 (I) dans laquelle: R 1 et R 3, identiques ou différents, représentent: + un groupement alkyle, linéaire ou ramifié, ayant 1 à 36 atomes de carbone, éventuellement substitué par un ou des atomes d'halogène, + un groupement alkényle, linéaire ou ramifié, ayant 3 à 36 atomes de carbone, éventuellement substitué par un ou des atomes d'halogènes, + un radical aryle ou un radical aryle portant sur le cycle aromatique un ou plusieurs substituants tels que: les radicaux alkyles ayant 1 à 6 atomes de carbone, éventuellement substitués par un ou des atomes d'halogènes,- les radicaux alkényles ayant 2 à 6 atomes de carbone, éventuellement substitués par un ou des atomes d'halogènes, le groupement nitro, le groupement CHO, le groupement -COOH, À les groupements alkoxy ayant 1 à 6 atomes de carbone, les groupements -COOR 4, R 4 étant un radical alkyle ayant I à 12 atomes de carbone ou alkényle ayant 2 à 12 atomes de carbone, À le groupement OH, les atomes d'halogènes, + un radical aralkyle dont la partie aliphatique comporte de 1 à 12 atomes de carbone et dont la partie cyclique peut comporter un ou plusieurs des substituants indiqués précédemment, + un radical cycloaliphatique comportant de 5 à 12 atomes de carbone et dont la partie cyclique peut comporter une ou plusieurs doubles liaisons carbone-carbone et porter un ou plusieurs des substituants indiqués précédemment, + un enchaînement de plusieurs des radicaux indiqués précédemment, les différents radicaux aliphatiques précédemment définis pouvant comporter un ou plusieurs atomes d'oxygène - 0 ou de soufre -S ou groupements carbonyles -CO ou carboxylates -CO 0-; R 2 représente un atome d'hydrogène; b) d'au moins un dérivé organique du zinc ou du cadmium choisi parmi: * les sels de zinc ou de cadmium des acides carboxyliques dont proviennent les sels de lanthanide indiqués précédemment; -o les phénolates de zinc ou de cadmium des phénols dont proviennent les phénolates de lanthanide indiqués précédemment; les mercaptides de zinc ou de cadmium des acides thiocarboxyliques dont proviennent les mercaptides de lanthanide indiqués précédemment; les chélates de zinc ou de cadmium des composés -dicarbonylés dont proviennent les chélates de lanthanide indiqués précédemment. Parmi les dérivés de lanthanice qui,peuvent être utilisés dans le procédé de stabilisation selon l'invention on choisit fréquemment, en particulier pour des raisons pratiques ou pour des raisons économiques de disponibilité ou de prix: les sels de lanthanide: + des acides aliphatiques monocarboxyliques ayant de 6 à 24 atomes de carbone, saturés ou possédant une double liaison éthylénique, et pouvant comporter un ou plusieurs substituants tels que des atomes de chlore, groupements hydroxyle, groupements alkoxy ayant de 1 à 6 atomes de carbone, groupements phényle, phénoxy ou cyclohexyle, ces groupements cycliques étant éventuellement substitués par un ou plusieurs atomes de chlore, groupements hydroxyle, groupements aikyles ou alkoxy ayant 1 à 6 atomes de carbone; + des acides mercaptomonocarboxyliques ayant de 2 à 6 atomes de carbone ou mercaptodicarboxyliques ayant de 3 à 6 atomes de carbone; + des acides benzoïque ou cyclohexane-carboxylique, dont la partie cyclique peut comporter un ou plusieurs substituants tels qu'atomes de chlore, groupements hydroxyles, groupements alkyles ou alkoxy ayant 1 à 6 atomes de carbone ou groupements alkoxycarbonyle ayant 2 à 12 atomes de carbone; + des monoesters d'alkyle (le groupement àlkyle ayant 1 à 12 atomes de carbone) des acides aliphatiques dicarboxyliques ayant 4 à 24 atomes de carbone, saturés ou possédant une double liaison éthylénique, et pouvant comporter un ou plusieurs substituants tels qu'atomes de chlore, groupements hydroxyle, groupements mercapto, groupements alkoxy ayant 1 à 6 atomes de carbone; + des acides pnénylalkylcarboxyliques dont la partie al Kyle possède de 1 à 4 atomes de carbone et la partie cyclique peut comporter un ou plusieurs substituants tels qu'atomes de chlore, groupements hydroxyle, groupements alkyles ou alkoxy ayant 1 à 6 atomes de carbone; les phénolates de lanthanide dérivés du phénol dont le cycle peut comporter un ou plusieurs substituants tels qu'atomes de chlore, groupements alkyles ou alkoxy ayant 1 à 12 atomes de carbone, groupements phényle, benzyle, phénoxy ou cyclohexyle. Pour les mêmes raisons que pour les dérivés de lanthanide, on utilise plus fréquemment parmi les dérivés du zinc ou du cadmium précédemment indiqués: les sels de zinc ou de cadmium: + des acides aliphatiques monocarboxyliques ayant de 6 à 24 atomes de carbone, saturés ou possédant une double liaison éthylénique, et pouvant comporter un ou plusieurs substituants tels que des atomes de chlore, groupements hydroxyle, groupements alkoxy ayant 1 à 6 atomes de carbone, groupements phényle, phénoxy ou cyclohexyle, ces groupements cycliques étant éventuellement substitués par un ou plusieurs atomes de chlore, groupements hydroxyle, groupements alkyles ou alkoxy ayant i à 6 atomes de carbone; + des acides mercaptomonocarboxyliques ayant 2 à 6 atomes de carbone ou mercapto-dicarboxyliques ayant 3 à 6 atomes de carbone; + des acides benzoïque ou cyclohexane carboxylique, dont la partie cyclique peut comporter un ou plusieurs substituants tels qu'atomes de cnlore, groupements hydroxyles, groupements alkyles ou alkoxy ayant 1 à 6 atomes de carbone, ou groupements alkoxycarbonyle ayant 2 à 12 atomes de carbone; + des monoesters d'alkyle (le groupement alkyle ayant 1 à 12 atomes de carbone) des acides aliphatiques dicarboxyliques ayant 4 à 24 atomes de carbone, saturés ou possédant une double liaison éthylénique, et pouvant comporter un ou plusieurs substituants tels qu'atomes de chlore, groupements hydroxyle, groupements mercapto, - groupements alkoxy ayant 1 à 6 atomes de carbone; + des acides phénylaikylcarboxyliques dont la partie alkyle possède de 1 à 4 atomes de carbone et la partie i O cyclique peut comporter un ou plusieurs substituants tels qu'atomes de chlore, groupements hydroxyle, groupements alkyles ou alkoxy ayant 1 à 6 atomes de carbone; ' les phénolates de zinc ou de cadmium dérivés du phénol dont le cycle peut comporter un ou plusieurs substituants tels qu'atomes de chlore, groupements alkyles ou alkoxy ayant 1 à 12 atomes de carbone, groupements phényle, benzyle, phénoxy ou cyclohexyle. A titre d'exempies non limitatifs de dérivés organiques des lanthanides on peut citer: les sels de lanthanide, notamment de cérium, de lanthane, de praséodyme et de néodyme, des acides propionique, hexanoiques, n octanoique, éthyl-2 hexanoïque, isooctanoïque, nonanoïques, décanoïques, laurique, stéarique, oléique, ricinoléïque, margarique, tétradécanoiques, hydroxy-12 stéarique, docosanoiques, docosène-13-oique (acide érucique), chloro-2 décanoique, octyl-2 décanoïque, hydroxy-2 hexanoique, thioglycolique, mercaptopropionique, thiomalique, cyclohexyl-6 hexanoïque, benzoïque, phénylacétique, phényl-2 propanoïque, méthyl-2 benzoique, méthyl-4 benzoïque, phénoxy-2 benzoïque, propyl-4 benzoïque, méthoxy-4 benzoique, tertiobutyl-4 benzoïque, salicylique, tertiobutyl-5 salicylique, hydroxy-4 méthoxy-3 benzoïque, diméthoxy-3,4 benzoïque, naphtoique-l, naphtoïque-2, cyclohexane-carboxylique, nicotinique, du zini isonicotinique, mnéthyl-4 furanne-carboxylique-3, du maléate de monoîsooctyle, du maléate de mono(éthoxy-2 éthyle), du phtalate de mnonobutyle, du thiomalate de monobutyle, du thiomalate de monohexyle les ph 6 nolates de lanthanides, notamment de cérium, de lanthane, de praséodyme et de néooyme des composés phénoliques suivants:phénol, crésols, éthylphénols, xylénols, butylphénols, isopentylphénols, isooctylphénols, tertiononylphénols, décylphénols, dodécylphénols, tertiooctylphénols, cyclohexyl-4 phénol, phényl-4 phénol, ditertiononylphénols, mnéthyl-isohexylphénols; les chélates delanthanides, notamment de cérium de lanthane, de praséodyme et de néodyme des G-dicitones suivantes: l'heptanedione-2,4; la décanedione-2,4; la méthyl-2 décène-2-dione-6,8; la mèthyl-2 nonène-2 dione-6,8; la stéaroylacétone;la stéaroyl-1 octanone- 2 le dioxo-7,9 décanoate d'éthyle; la benzoylacétone l'acétylacétone; la-benzoyl-1 octanone-2; la diphényl-1, 4 butanedione-1, 3; la stéaroylacétophénone; la palmitoylacétophénone; la ben-zoyl-1 méthyl-4 pentanone;le benzoyl-octacosanoyl-méthane; le paraméthoxybenzoyl-stéa- roylméthane; le dibenzoylméthane les mercaptides de lanthanides, notammnent de cériumn, de lanthane, de praséodyme et de néodyme de l'acide thioglycolique, du thioglycolate d'isooctyle, du thioglycola te d'octadécyle, du thioglycolate de benzyle, du thioglycolate de lauryle, du dithioglycolate de cyclohexanediol-1,4, du thioglycolate de tertiobutyl-4 cyclohexyle, de l'acide thiomalique, du thiomalate d'hexyle, du thiomalate d'éthyl-2 hexyle, du thiomalate de dodécyle, du thiomalate de benzyle, du thiomalate de cyclohexyle, du thiomalate'de propanediol-l, 3, du thiomnalate de butanediol-1,4, du thlomalate d'hexanediol-1,6. A titre d'exemples non limitatifs de dérivés organiques c ou du cadmnium on peut citer il les sels de zinc ou de cadmium des acides carboxyliques indiqués précédemment pour les sels de lanthanides; les phénolates de zinc ou de cadmium des composés phénoliques indiqués précédemment pour les phénolates de lanthanides; les chélates de zinc ou de cadmium des Gdicétones indiqués précédemment pour les chélates de lanthanides, les mercaptides de zinc ou de cadmium des acides thioglycolique et thiomalique et de leurs esters indiqués précédemment pour les mercaptides de lanthanides. Les dérivés des lanthanides, qui ne sont pas directement disponibles, sont préparés par des méthodes classiques, telles que la -réaction d'un acide carboxylique ou de son anhydride, d'un composé phénolique, d'un acide mercaptocarboxylique (ou d'un de ses esters) ou d'une G-dicétone sur un oxyde ou un hydroxyde de lamthanide, ou selon le cas sur un mélange de tels oxydes ou hydroxydes, dans un milieu solvant approprié et en chauffant si nécessaire. Il en est de même pour les dérivés du zinc et du cadmium. Dans les dérivés de lanthanide utilisés dans le procédé de stabilisation selon l'invention, le lanthanide peut se trouver aux différents degrés d'oxydation qu'il possède éventuellement, le plus fréquemment il se trouve au degré d'oxydation III. La quantité de dérivé organique de lanthanide exprimée en pourcentage en poids dudit dérivé par rapport au polymère à base de chlorure de vinyle peut varier dans de très larges limites en fonction du degré de stabilisation souhaité et selon les stabilisants secondaires éventuellement présents. Généralement on utilise de 0,005 % à 5 % en poids de dérivé organique de lanthanide par rapport au polymère à base de chlorure de vinyle. De préférence ces proportions pondérales varient de 0,05 % à 3 % en poids ae dérivé de lanthanide par rapport au polymère à base de chlorure de vinyle. La quantité de dérivé organique du zinc ou du cadmium que l'on utilise dans le procédé selon l'invention peut également i 2 varier largement. Généralement on utilise de 0,01 % à 1 i % de dérivé organique du zinc ou du cadmium par rapport au polymère à base de cnlorure de vinyle. De préférence ces proportions pondérales varient de 0,02 % à 0,5 % de dérivé du zinc ou du cadmium par rapport au polymère à base de chlorure de vinyle. Lorsqu'il met en oeuvre des dérivés de lanthanide, notamment du cérium, associés à des dérivés du zinc, le procédé selon l'invention conduit à des polymères à base de chlorure de vinyle susceptibles d'être utilisés pour des usages alimentaires, tels que la confection de bouteilles ou d'emballages. Les dérivés de lanthanide et du zinc ou du cadmium peuvent être incorporés au polymère en même temps que les divers autres adjuvants tels que pigments, charges, lubrifiants, stabilisants "lumière", modificateurs de résistance au choc (pour les formulations "rigides" des polymères), plastifiants (pour les formulations "flexibles" ou "souples" des polymères), émulsifiants, agents antistatiques, ignifugeants. Ils peuvent également être préalablement mélangés entre eux, seuls ou avec-certains autres adjuvants, afin de constituer des compositions stabilisantes. Une variante intéressante d'obtention des compositions stabilisantes consiste à préparer en une seule opération le mélange dérivé de lanthanide /dérivé du zinc ou dérivé de lanthanide/dérivé du cadmium en faisant par exemple réagir un acide carboxylique ou son anhydride ou un composé phénolique ou un acide mercaptocarboxylique (ou l'un de ses esters) ou une S-dicétone sur un mélange d'oxydes ou a'hydroxydes de 1 anthanide et de zinc ou de lanthanide et de cadmium. On a ainsi un mélange plus intime des dérivés, ce qui peut conduire à une efficacité accrue de la composition stabilisante - De telles compositions stabilisantes, servant à la réalisation du procédé selon l'invention, constituent un autre objet de l'invention. Dans ces compositions stabilisantes le rapport pondérai dérivé organique de lanthanide / dérivé organique du zinc ou du cadmium varie généralement entre 0,2 et 5 Ce rapport pondérai est de préférence compris entre 0,5 et 3. Le procédé de stabilisation selon l'invention peut être amélioré en associant, aux dérivés organiques de lanthanide et de zinc ou de cadmium précédemment décrits, d'autres stabilisants connus de l'homme du métier. Parmi ces stabilisants thermiques auxiliaires on peut citer tout d'abord les époxydes, les phosphites organiques, les composésphénoliques et les polyols. Ces époxydes sont généralement des composés complexes, habituellement des polyglycérides époxydés comme l'huile de soja époxydée, les huiles de lin ou de poisson époxydées, la talloil époxydée ou des esters époxydés d'acides gras, ou des hydrocarbures époxydés comme le polybutadiène époxydé ou des éthers époxydés. De nombreux phosphites organiques, notamment d'alkyle ou d'aryle, sont également connus pour leur activité stabilisante, comme par exemple le phosphite de trisnonylphényle, le phosphite de bis(ditertiobutyl-2,4 phényle) et de nonyiphényle, le phosphite de bis(cyclohexyl-2 phényie) et de tridécyle, le phosphite de tris(tertiobutyl-2 méthyl-4 phényle), le phosphite de ditertioamyl-2,4 phényle et de diisodécyle, le phosphite de phényle et d'éthyl-2 hexyle et le phosphite de trisisodécyle. Certains composés phénoliques comme l'hydroxytoluène butylé et d'autres phénols substitués ont aussi une action stabilisante. Les poiyols conviennent également pour allonger l'effet stabilisant des composés métalliques utilisés dans le procédé Aelon l'invention Un compromis doit toutefois être trouvé car ces produits ont tendance à colorer les compositions Pour des raisons de mise en oeuvre à température élevée des polymères à base de chlorure de vinyle, il est préférable que les polyols utilisés aient un point d'ébullition supérieur à 150 C et de préférence supérieur à 170 C. A titre d'exemples de tels polyols on peut citer des triols comme de triméthylolpropane, le glycérol, l'hexanetriol-1,2,6, le butanetriol-l,2,4 et le tris(hydroxyéthyl) isocyanurate, des tétrols comme le pentaérythritol, le diglycérol, des pentitols comme le xylitol, des hexitols comme le sorbitol, le mannitol et le dipentaérythritol, des polyols à huit groupes hydroxyle comme le tripentaérythritol et des polymères à groupes hydroxyle libres comme les alcools polyvinyliques, notamment ceux dans lesquels il reste moins de 30 % en moles de groupes esters par rapport à l'ensemble des groupes hydroxyle et esters et qui présentent une viscosité à 20 C, en solution aqueuse à 4 % en poids, comprise-entre 4 x 10-3 et 60 x 10-3 Pascal seconde. En général on utilise de 0,005 à-i % en poids de polyoi par rapport au polymère à stabiliser et de préférence de 0,01 à 0,6 %. D'autres stabilisants organiques secondaires associés aux dérivés des lanthanides et du zinc ou du cadmium améliorent encore notablement la stabilisation thermique des polymères à base de chlorure de vinyle. Ces stabilisants secondaires sont bien connus de l'homme du métier Ce sont par exemple: les 2-dicétones ou -cétoaldéhydes; les esters de l'acide aminocrotonique; le phényl-2 indole et ses dérivés; les dihydro-l, 4 diméthyl-2,6 dialkoxycarbonyl-3,5 pyridines; les esters de l'acide thioglycolique; les diesters de l'acide thiomalique. Les 8-dicétones et i-cétoaldéhydes, qui-peuvent être- utilisés dans le procédé de stabilisation selon l'invention, ont été notamment décrits comme stabilisants des polymères à base de chlorure de vinyle dans le brevet français n 75 00765 (publié sous le numéro 2 297 227) et dans les certificats d'addition et demande de certificat d'addition no 75 29466 (numéro de publication 2 324 681), n 76 14 863 (numéro de puolication 2 351 149), na 76 15 869 (numéro de publication 2. 352 025), n 77 08318 (numéro de publication 2 383 988) et 79 12 527 rattachés à ce brevet Ce sont plus précisément des composés de formule générale (I): R CO CH C R ( 1) j i 1 R 2 dans laquelle: R 1 et R 3, identiques ou différents, représentent: + un groupement alkyle,-linéaire ou ramifié, ayant 1 à 36 atomes de carbone, éventuellement substitué par un ou des atomes d'halogènes, + un groupement alkényle, linéaire ou ramifié, ayant 3 à 36 atomes de carbone, éventuellement substitué par un ou des atomes d'halogènes, + un radical aryle ou un radical aryle portant sur le cycle aromatique un ou plusieurs substituants tels que * les radicaux alkyles ayant 1 à 6 atomes de carbone, éventuellement substitués par un ou des atomes d'halogènes, - * les radicaux alkényles ayant 2 à 6 atomes de carbone, éventuellement substitués par un ou des atomes d'halogènes, le groupement nitro, le groupement CHO, le groupement -COOH, * les groupements alkoxy ayant 1 à 6 atomes de carbone, * les groupements -COOR 4, R 4 étant un radical alkyle ayant 1 à 12 atomes de carbone ou alkényle ayant 2 à 12 atomes de carbone, * le groupement OH, les atomes d'halogènes, + un radical aralkyle dont la partie aliphatique comporte de 1 à 12 atomes de carbone et dont là partie cyclique-peut comporter un ou plusieurs des substituants indiqués précédemment, + un radical cycloaliphatique comportant de 5 à 12 atomes de carbone et dont la partie cyclique peut comporter une ou. plusieurs doubles liaisons carbone-carbone et porter un-ou plusieurs des substituants indiqués précédemment, + un enchaînement de plusieurs des radicaux indiqués précédemment, les différents radicaux aliphatiques précédemment définis pouvant comporter un ou plusieurs atomes d'oxygène 0 ou de soufre -S ou groupements carbonyles -CO ou carboxylates COO -; l'un des radicaux R 1 ou R 3 peut représenter un atome d'hydrogène, R 2 représente: + un atome d'hydrogène; + un radical alkyle ou alkényle ayant jusqu'à 36 atomes de carbone et pouvant comporter un ou des enchaînements O, S, CO ou COO; + un radical -C O R 5, R 5 étant un radical alkyle ayant de 1 à 36 atomes de carbone ou un radical aryle éventuel- lement porteur d'un ou plusieurs substituants indiqués précédemment; CO R + un radical -R 6 CH C O R R 6 étant un radical alkylène de 1 à 6 atomes de carbone ou un atome d'hydrogène, R 1 et R 3 ayant les significations indiquées précédemment, + un radical carbamoyle N-substitué de formule: * OC NH R 7 dans laquelle R 7 est un radical aryle éventuellement porteur d'un ou plusieurs des substituants indiqués précédemment, + un radical de formule: RCO R, OC NH R 8 NH C O CH CO R 3 dans laquelle: R et R ont les significations indiquées précédemment 1 3 R 8 représente: un radical arylène éventuellement porteur d'un ou plusieurs des substituants indiqués précédemment, - un radical diphénylène méthane dont un cycle ou les 2 cycles sont éventuellement porteurs d'un ou plusieurs des substituants indiqués précédemment, + un radical de formule COO R 9 dans laquelle R 9 est un-radical alkyle substitué ou non ayant de 1 à 36 atomes de carbone, + un radical de formule: -COO R 10 OCO CH R R 3 dans laquelle R 1 et R 3 ont les significations indiquées précédemment et RO 10 représente un radical alkylène, linéaire ou ramifié, substitué ou non par un ouplusieurs atomes d'halogène, ayant i à 20 atomes de carbone;- les symboles R 1 et R 3 peuvent représenter ensemble un radical divalent ayant 2 à 5 atomes de carbone et pouvant comporter un atome d'oxygène, de soufre ou d'azote; les symboles R 1 et R 2 peuvent représenter ensemble un radical divalent tel que: + un radical alkylène ou alkénylène linéaire ou ramifié ayant de 3 à 36 atomes de carbone, + un radical aralkylène ayant de 7 à 36 atomes de carbone, + un radical arylène ou cycloaliphatique divalent ayant moins de 14 atomes de carbone, les radicaux cycloaliphatiques pouvant compter une ou plusieurs doubles liaisons carbone-carbone, ces radicaux divalents peuvent être substitués par un ou plusieurs atomes d'halogène et les cycles aromatiques et cycloaliphatiques peuvent porter un ou plusieurs des substituants indiqués précédemment, les parties aliphatiques des radicaux divalents précédents peuvent comporter un ou plusieurs atomes a'oxygène O ou de soufre S ou groupements CO ou COU -, les divers raoicaux représentés par R 1 et R 3 sont tels que les 2 atomes de carbone directement liés aux groupements carbonyles de la formule (I) ne comportent pas de-double liaison. A titre d'exemples de composés de formule (I) utilisables dans le procédé selon l'invention on peut citer: l'heptanedione-2,4; la décanedione-2,4; la méthyl-2 décène-2-dione-6,8; la méthyl-2 nonène-2 dione-6,8; la stéaroylacétone; la stéaroyl-l octanone-2; le triacétylméthane; le dioxo7,9 décanoate d'éthyle; la benzoylacétone; la benzoyl-l octanone-2; la diphényl-l,4 butanedione-l,3; la stéaroylacétophénone; la palmitoylacétophénone; la benzoyl-l méthyl-4 pentanone-2; le benzoyloctacosanoyl-méthane; le bis(dioxo-2,4 butyl)-l,4 benzène; le paraméthoxybenzoyl-stéaroyl-méthane; l'allyl-2 phényl-l butanedione-l,3; le méthyl-2 acétyl-2 acétaldéhyde;le benzoylacétaldéhyde; l'acétoacétyl cyclohexène-3; le bis(dioxo-2,6 cyclohexyl) méthane; l'acétyl-2 oxo-l tétrahydro-l,2,3,4 naphtalène; le palmitoyl-2 oxo-l tétrahydro-l,2,3,4 naphtalène; l'oxo-l stéaroyl-2 tétrahydro-l,2,3,4 naphtalène; l'acétyl-2 cyclohexanone-l; la benzoyl-2 cyclohexanone-l; l'acétyl-2 cyclohexanedione-l,3; le dibenzoylméthane; le tribenzoylméthane; le bis(paraméthoxybenzoyl) méthane; la (N-phénylcarbamoyl)-l benzoyl-1 acétone; la (N-phénylcarbamoyl)-l acétyl-l acétone. En général on utilise de 0,005 % à 5 % en poids de G-dicétone ou Scétoaldéhyde par rapport au polymère à base de chlorure de vinyle. Les esters de l'acide aminocrotonique sont généralement des aminocrotonates d'alkyle à longue chaîne ou des aminocrotonates de thioalkylèneglycols. Le phényl-2 indole est un composé bien connu qui peut être également remplacé par ses dérivés, notamment ceux qui sont aécrits dans les demandes de brevets français n 74/19 304 (publiée sous le n 2 273 841), 74/21 042 (publiée sous le n 2 275 461) et la demande de certificat d'addition français n 75/17 106 (publiée sous le n O 2 313 422) Les dérivés de la dihydropyridine ont été notamment décrits dans le brevet français n 73/28 524 (publié sous le n 2 239 496) et dans les demandes de brevets français n 77/30 991 (publiée sous le n 2 405 974) et n 77/30 992 (publiée sous le n 2 405 937). Les esters de l'acide thioglycolique ont été décrits dans la demande de brevet français n 79/17 265. Les diesters de l'acide thiomalique qui peuvent être utilisés sont plus particulièrement ceux qui répondent: soit à la formule générale (II): RllOOC CH CC(R 12 (I) SH dans laquelle les radicaux R 11 et R 12, identiques ou différents représentent un radical aliphatique linéaire ou ramifié, saturé ou comportant une ou plusieurs insaturations 'éthyléniques, et pouvant comprendre un ou plusieurs atomes d'oxygène O ou de soufre S -, n radical cycloaliphatique ou cycloaliphatique-aliphatique, mono ou polycyclique, la partie cyclique portant éventuellement un ou plusieurs substituants alkyles ou - alkoxy, pouvant comporter une ou plusieurs insaturations éthyléniques et pouvant être liée à la partie aliphatique par un atome d'oxygène O -, un radical arylaliphatique, la partie cyclique portant éventuellement un ou plusieurs substituants alkyles ou alkoxy et pouvant être liée à la partie aliphatique par un atome d'oxygène O -,. un enchainement de plusieurs des radicaux précédemment cités; soit à la formule générale (III): OH R'OOC CH CH 12 COO R' OH (III) SH n dans laquelle nest un nombre entier de 1 à 10, R' représente: un radical aliphatique divaient, linéaire ou ramifié, saturé ou comportant une ou plusieurs insaturations éthyléniques, et dont l'enchaînement peut comprendre un ou plusieurs atomes d'oxygène O ou de soufre S -, ou un ou plusieurs groupements COO; un radical divalent cycloaliphatique ou cycloaliphatique-aliphatique, mono ou polycyclique, la partie cyclique portant éventuellement un ou plusieurs substituants alkyles ou alkoxy, pouvant comporter une ou plusieurs insaturations éthyléniques et pouvant être liée à la partie aliphatique par un atome d'oxygène O -; un radical arylaliphatique divalent, la partie cyclique portant éventuellement un ou plusieurs substituants alkyle ou alkoxy et pouvant être liée à la partie aliphatique par un atome d'oxygène O -; un enchaînement de plusieurs des radicaux précédemment cités. Ces différents stabilisants sont généralement efficaces à des taux variant de 0,01 % à 5 % en poids par rapport au polymère à stabiliser et de préférence compris entre 0,1 % et 2 % en poids. De manière habituelle l'incorporation des différents stabilisants, mis en oeuvre au cours de la stabilisation complémentaire après la polymérisation, est faite sur le polymère à l'état de poudre. Elle peut être effectuée en même temps que celle des divers autres adjuvants Toutes les métnodes usuelles connues dans ce domaine peuvent convenir pour réaliser le mélange des différents ingrédients. Généralement les adjuvants solides et le polymère en poudre sont introduits dans un mélangeur à agitation rapide, tandis que les adjuvants liquides sont rajoutés lorsque la température du mélange atteint environ 40 à 60 o C. Le mélange obtenu peut soit être utilisé à l'état de 2 i poudre par le transformateur, soit être préalablement mis sous forme ce granulés. Les compositions de polymère à base de chlorure de vinyle stabilisées par le procédé selon l'invention peuvent être mises en forme selon toutes les techniques utilisées habituellement pour travailler les compositions de chlorure de polyvinyle, comme par exemple l'injection, l'extrusion, l'extrusion-soufflage, le calandrage et le moulage par rotation. Le polymère stabilisé par des mélanges dérivé organique de lantnanide, et notamment de cérium, + dérivé organique du zinc, présente par rapport au même polymère stabilisé par les mêmes quantités de dérivé organique correspondant du calcium + dérivé organique du zinc, une meilleure clarté Dans les exemples qui suivent le polymère stabilisé est mis sous forme de plaques, afin que l'on puisse mettre en évidence par des tests de vieillissement thermique les avantages apportés par le procédé de stabilisation. Exemple l-à 3 On prépare la composition de base suivante: PVC en poudre, obtenu par polymérisation en suspension et caractérisé par un K-WERT de 58 1000 g Agent renforçateur de choc (copolymère du butadiène, du styrène et du méthacrylate de méthyle): 70 g Mannitol: 5 9 Huile de soja époxydée: 40 g Phosphite de trilauryle: 2,5 g Lubrifiant commercialisé sous la marque CIRE E (ester de colophane): 3,0 g Lubrifiant commercialisé sous la marque CIRE OP (montanate de polyol): 2,0 g Lubrifiant commercialisé sous la marque STENOL PC (mélange d'octaoécanol et d'hexadécanol: i 5 g A différentes fractions de cette composition de base contenant 100 grammes de PVC chacune, sont ajoutés différents staoilisants indiqués dans le tableau I ci-après. Avec chacune des compositions ainsi obtenues on prépare des feuilles d'environ 1 mm d'épaisseur, par malaxage de 5 minutes à 1750 C dans un malaxeur à cylindre du type "LESCUYER" (diamètre des cylindres: 20 cm; rapport de friction 1,2). Sur des bandes de 25 x 1,5 cm découpées dans les plaques ainsi préparées sont effectués les tests de coloration et de stabilité thermique à 190 C. 1) Mesure de l'indice de jaune (norme ASTM O 1925) au temps 0: coloration initiale Ia 2) Temps de noircissement (en minutes) à 1900 C dans un four ventilé (de type METRASTAT): tc 3) Mesure de l'indice de jaune (normeASTM O 1925) après 15 mn de séjour à 1900 C dans une étude ventilée: Ib. Les résultats de ces mesures sont rassemblés dans le tableau I Les compositions des exemples 1, 2 et 3 correpondent à la présente invention tandis que les compositions des essais comparatifs a, b et c correspondent à l'art antérieur. Tableau I Temps de Indice de: Indice de Essais:Stabilisants thermiques poids: noircissement:Jaune Initial:Jaune après *:pourloog 9 de PVC tc en mn la 15 Mn b 1900 C * Stéarate de ce O O 1 g Exemple i Octanoate de Zn 0 10 g 71 15 25 * Stéarate de Ce TI 0,15 g Exemple 2:Octanoate de Zn 0,10 g 70 i 127 * Stéaroyl-benzoyl-méthane0,25 g * Stéarate de Ce 0,10 g Exemple 3; Octanoate de Zn 0 10 g 65 9 5 22 * Stéaroyl-benzoyl-méthaneO 25 g Essais Stéarate de Ca 0,30 g comparatif Octanoate de Zn 0 12 g 49 16 43 Es.sai Stéarate de Ca 0,15 g comparatif:Octanoate de Zn 0,10 g 37 12 32 b:Stéaroyl-benzoyl-méthane 0 25 g Essais:Stéarate de Ca O 30 g comparatif:Octanoate de Zn 0 12 g 50 13 35 c:Stéar 6 yl-benzoyl-méthane0 25 g rl%) tn (A 4- r%) O. LM Ces exemples 1, 2 et 3 et les essais comparatifs a, a et c montrent l'avantage des compositions stabilisantes contenant un sel de cérium et un sel de zinc (avec éventuellement une 6dicétone) par rapport aux compositions contenant un sel de calcium et un sel de zinc (avec éventuellement une G-dicétone). Exemple 4-et 5 Avec différentes fractions de la même composition de base que dans les exemples 1 à 3 (chaque fraction contenant 100 grammes de PCV) auxquelles ont été ajoutés les stabilisants thermiques indiqués dans le tableau II, ont été préparées des feuilles de 1 millimètre d'épaisseur Les tests de coloration et de stabilité thermique à 190 C indiqués précédemment ont été effectués. Les résultats de ces tests sont rassemblés dans le tableau II. Tableau Il Essais:Stabilisants thermiques:poids :pour 100 g de PVC :Stêarate de Ce TI 0, 15 g Exemple 4:Octanoate de Zn 0,10 g O:ihydro-1,4 dlmethyl-2,6 :di (dodécyloxycarbonyle) :3,5 pyridine 0,12 g Exemple 5 Stéarate de Ce II Octanoate de Zn alpha-phényl-i ndole 0,15 g 0,10 g 0,15 g : Temps de : noircissement * tc en Mn : Indice de : jaune initial : la i l Indice de :jaune après :15 finn à 1900 C lb * 30 * 26 Ni 1 L-n -4- t Exemple 6 Cet exemple a pour but de montrer la possibilité améliorée de recyclage des compositions selon l'invention par rapport aux compositions de l'art antérieur. Les essais ont été faits avec les compositions: de l'exemple 2 (selon l'invention) de l'essai comparatif c (selon l'art antérieur). Les formulations selon l'exemple 2 et l'essai c sont préparées en mélangeur rapide du type HENSCHEL de 5 litres Les mélanges en poudre sont prémalaxés en mélangeur lent (du type FARREL) pendant 2 minutes à 155 o C, puis sur malaxeur à cylindres pendant 5 minutes à 160 C A l'aide des feuilles ainsi obtenues on prépare des films par calandrage sur calandre en L (du type SCHWABENTAHN): température des rouleaux supérieurs: 1800 C température du 3 ème rouleau: 195 C température du 4 ème rouleau: 190 C température du rouleau décolleur: 90 C Les films obtenus ont de 250 à 300 microns d'épaisseur. Après le premier calandrage, les formulations selon l'exemple 2-et selon l'essai comparatif c ont été recyclées chacune 3 fois en totalité L'indice de jaune (norme ASTM D 1925) a été mesuré sur les derniers mètres des films après chaque passage en calandre Les résultats sont rassemblés dans le tableau III ci-après. ,, t Tableau III Indice de jaune Formulation : Exemple 6:Selon l'exemple 2 (avec :: stéarate de Ce III) : Essai com- : paratif d : Selon l'essai comparatif : c (avec stéarate de Ca) : Après le ler: Après le ler: Après le 2 ème:Après le 3 ème : calandrage: recyclage: recyclage:recyclage :_______: 'total: total: total : 5,8: 7,9: 20,1 32 9,7 ,9 36,9 64,9 Essais rn u L os 49- F\N On observe que la formulation selon l'invention supporte mieux que la formulation selon l'art antérieur une succession d'opérations de calandrage. REVENDICATIONS 1 r/ Procédé de stabilisation de polymères à base de chlorure de vinyle caractérisé par l'emploi conjoint de quantités efficaces: a) d'au moins un dérivé organique de lanthanide et b) d'au moins un dérivé organique de zinc ou de cadmium. 2 / Procédé selon la revendication 1 caractérisé par l'emploi conjoint de quantités efficaces: a) d'au moins un dérivé organique de lanthanide choisi parmi les sels de lanthanide: + des acides aliphatiques monocarboxyliques ayant de 2 à - atomes de carbone ou dicarboxyliques ayant de 3 à 30 atomes de carbone, saturés ou comportant une ou plusieurs doubles liaisons éthyléniques, et pouvant comporter 1 ou plusieurs substituants tels que les atomes d'halogènes; les groupements hydroxyle,les groupements alkoxy ayant de 1 à 12 atomes de carbone, les groupements mercapto, les groupements phényle, phénoxy, naphtyle ou cyclohexyle, dont les cycles sont éventuellement substitués par un ou plusieurs atomes d'halogènes, groupements hydroxyle, groupements alkyles ayant 1 à 6 atomes de carbone ou alkoxy ayant 1 à 6 atomes de carbone; + des acides benzoïque, naphtoique-l, naphtoique-2, cyclopentane-carboxylique, cyclohexane-carboxylique, cyclopentènecarboxyliques ou cyclohexène-carboxyliques, les parties cycliques de ces acides pouvant comporter un ou plusieurs substituants tels que les atomes d'halogènes, les groupements hydroxyle, les groupements alkyles ayant l à 12 atomes de carbone, alkényles ayant 2 à 12 atomes de carbone, alkoxy ayant 1 à 12 atomes de carbone, les groupements phényle, benzyle, phénoxy ou cyclohexyle, les groupements alkoxycarbonyle ayant 2 à 24 atomes de carbone ou alkénoxycarbonyle ayant 4 à 24 atomes de carbone; + des monoesters d'alkyle (le groupement aikyle ayant 1 à 24 atomes de carbone) ou d'alkényle (le Groupement alkényle ayant 3 à 24 atomes de carbone) des acides aliphatiques dicarboxyliques indiqués précédemment; + des acides carboxyliques hétérocycliques notamment de ceux dérivés de la pyridine, du furanne, du thiophène, du pyrrole et du pyranne, pouvant comporter un ou plusieurs substituants tels que les atomes d'halogènes, les groupements hydroxyle, les groupements alkyles ayant 1 à 12 atomes de carbone, les groupements alkoxy ayant 1 à 12 atomes de carbone, les groupements alkényles ayant 2 à 12 atomes de carbone, les groupements alkoxycarbonyle ayant 2 à 24 atomes de carbone ou alkénoxycarbonyle ayant 4 à 24 atomes de carbone; les phénolates de lanthanide dérivés du phénol, du naphtol-1 ou du naphtol-2, dont les parties cycliques peuvent comporter un ou plusieurs substituants tels que les atomes d'halogènes, les groupements a Ikyles ou alkoxy ayant 1 à 24 atomes de carbone, alkényles ayant 2 à 24 atomes de carbone, phéryle, benzyle, phénoxy ou cyclohexyle; les mercaptides de lanthanide notamment ceux qui dérivent des acides thioglycolique ou thiomalique et de leurs esters d'alkyle, (le radical alkyie ayant 1 à 12 atomes), d'alkényle (le radical alkényle ayant 2 à 12 atomes de carbone), de phényle, de benzyle, de cyclohexyle, d'alcanediol (ayant de 2 à 12 atomes de carbone), de dihydroxybenzène, de dihydroxycyclonexane, les parties cycliques desdits esters pouvant être substituées par un ou plusieurs radicaux alkyles ou alkoxy ayant de 1 à 6 atomes de carbone; * les cnélates de lanthanide de composés B- dicarbonylés notamment ceux qui dérivent des'composés de formule générale (I): 253 4 2 63 R 1 -CO CHR 2 CO R 3 ( 1) dans laquelle: R 1 et R 3, identiques ou différents, représentent: + un groupement alkyle, linéaire ou ramifié, ayant i à 36 atomes de carbone, éventuellement substitué par un ou des atomes d'halogène, + un groupement alkényle, linéaire ou ramifié, ayant 3 à 36 atomes de carbone, éventuellement substitué par un ou des atomes d'halogène, + un radical aryle ou un radical aryle portant sur le. cycle aromatique un ou plusieurs substituants tels que: les radicaux alkyles ayant 1 à 6 atomes de carbone, éventuellement substitués par un ou des atomes d'halogènes, les radicaux alkényles ayant 2 à 6 atomes de carbone, éventuellement substitués par un ou des atomes d'halogènes, le groupement nitro, À le groupement CHO, le groupement -COOH, les groupements alkoxy ayant 1 à 6 atomes de carbone, les groupements -COO Rs, R 4 étant un radical alkyle ayant 1 à 12 atomes de carbone ou -alkényle ayant 2 à 12 atomes de carbone, le groupement OH, À les atomes d'halogènes, + un radical aralkyle dont la partie aliphatique comporte de 1 à 12 atomes de carbone et dont la partie cyclique peut comporter un ou plusieurs des substituants indiqués précédemment, + un radical cycloaliphatiquecomportant de 5 à 12 atomes de carbone et dont la partie cyclique peut comporter une ou plusieurs doubles liaisons carbone-carbone et porter un ou plusieurs des substituants indiqués précédemment, + un enchaînement de plusieurs oes radicaux inoiqués précédemment, les différents radicaux aliphatiques précédemment définis pouvant comporter un ou plusieurs atomes d'oxygène -0 ou de soufre S ou groupements carbonyles CO ou carboxylates C 00; R 2 représente un atome d'hydrogène; b) d'au moins un dérivé organique du zinc ou du cadmium choisi parmi: les sels de zinc ou de cadmium des acides carboxyliques dont proviennent les sels de lanthanide indiqués précédemment; les phénolates de zinc ou de cadmium des pnénols dont proviennent les phénolates de lanthanide indiqués précédemment; les mercaptides de zinc ou de cadmium des acides thiocarboxyliques dont proviennent les mercaptides de ianthanide indiqués précédemment; les chélates de zinc ou de cadmium des composés _dicarbonylés dont proviennent les chélates de lanthanide indiqués précédemment. Procédé selon l'une des revendications 1 et 2 caractérisé en ce l'on utilise des quantités efficaces: a) d'au moins un dérivé organique de lanthanide choisi parmi: les sels de lanthanide: + des acides aliphatiques monocarboxyliques ayant de 6 à 24 atomes de carbone, saturés ou possédant une double liaison étnylénique, et pouvant comporter un ou plusieurs substituants tels que des atomes de chlore, groupements hydroxyle, groupements alkoxy ayant de 1 à 6 atomes de carbone, groupements phényle, phénoxy ou cyciohexyle, ces groupements cycliques étant éventuellement substitués par un ou plusieurs atomes de i 5 / que chlore, groupements hydroxyle, groupements alkyles ou alkoxy ayant i à 6 atomes de carbone; + des acides mercaptomonocarboxyliques ayant de 2 à 6 atomes de carbone ou mercaptodicarboxyliques ayant de 3 à 6 atomes de carbone; - + des acides benzoïque ou cyclohexane-carboxylique, dont la partie cyclique peut comporter un ou plusieurs substituants tels qu'atomes de chlore, groupements hydroxyles, groupements alkyles ou alkoxy ayant 1 à 6 atomes de carbone ou groupements alkoxycarbonyle ayant 2 à 12 atomes de carbone; + des monoesters d'alkyle (le groupement alkyle ayant 1 à 12 atomes de carbone) des acides aliphatiques dicarboxyliques ayant 4 à 24 atomes de carbone, saturés ou possédant une double liaison éthylénique, et pouvant comporter un ou plusieurs substituants tels qu'atoàmes de chlore, groupements hydroxyle, groupements mercapto, groupements alkoxy ayant 1 à 6 atomes de carbone; + des acides phénylalkylcarboxyliques dont la partie alkyle possède de 1 à 4 atomes de carbone et la partie cyclique peut comporter un ou plusieurs substituants tels qu'atomes de chlore, groupement hydroxyle, groupements alkyles ou alkoxy ayant 1 à 6 atomes de carbone; les phénolates de lanthanide 'dérivés du phénol dont le cycle peut comporter un ou plusieurs substituants tels qu'atomes-de chlore, groupements alkyles ou alkoxy ayant 1 à 12 atomes de carbone, groupements phényle, benzyle, phénoxy ou cyclohexyle; b) d'au moins un dérivé organique du zinc ou du cadmium choisi parmi: les sels de zinc ou de cadmium:- + des acides aliphatiques monocarboxyliques ayant de 6 à 24 atomes de carbone, saturés ou possédant une double liaison éthylénique, et pouvant comporter un ou plusieurs substituants tels que des atomes de cnlore, groupements hydroxyle, groupements alkoxy ayant i à-6. atomes de carbone, groupements phényle, phénoxy ou cyclohexyle, ces groupements cycliques étant éventuellement substitués par un ou plusieurs atomes de chlore, groupements hydroxyle, groupements aikyles ou alkoxy ayant 1 à 6 atomes de carbone; + des acides mercaptomonocarboxyliques ayant de 2 à 6 atomes de carbone ou mercaptodicarboxyliques ayant de 3 à 6 atomes de carbone; + des acides benzoïque ou cyclohexane carboxylique, dont la partie cyclique peut comporter un ou plusieurs substituants tels qu'atomes de chlore, groupements hydroxyles, groupements alkyles ou alkoxy ayant 1 à 6 atomes de carbone, ou groupements alkoxycarbonyle ayant 2 à 12 atomes de carbone; + des monoesters d'alkyle (le groupement alkyle ayant 1 à 12 atomes de carbone) des acides aliphatiques dicarboxyliques ayant 4 à 24 atomes de carbone, saturés ou possédant une double liaison éthylénique, et pouvant comporter un ou plusieurs substituants tels qu'atomes de chlore, groupements hydroxyle, groupements mercapto, groupements alkoxy ayant 1 à 6 atomes de carbone; + des acides phénylalkylcarboxyliques dont la partie alkyle possède de 1 à 4 atomes de carbone et la partie cyclique peut comporter un ou plusieurs substituants tels qu'atomes de chlore, groupements hydroxyle, groupements alkyles ou alkoxy ayant 1 à 6 atomes de carbone; les phénolates de zinc ou de cadmium dérivés du phénol dont le cycle peut comporter un ou plusieurs substituants tels qu'atomes de chlore, groupements alkyles ou alkoxy ayant 1 à 12 atomes de carbone, groupements phényle, benzyle, phénoxy ou cyclohexyle. / Procéoé selon l'une quelconque des revendications 1 à 3 caractérisé en ce que l'on utilise de 0,005 à 5 X en poias de dérivé organique de lanthanide par rapport au polymère à base de chlorure de vinyle et de préférence de 0,05 % à 3 % en poids. / Procédé selon l'une quelconque des revendications 1 à 4 caractérisé en ce que l'on utilise de 0,01 % à 1 % en poids de dérivéorganique de zinc ou de cadmium par rapport au polymère à base de chlorure de vinyle et de préférence de 0,02 à 0,5 % en poids. / Procédé selon l'une quelconque des revendications 1 à 5 caractérisé en ce que le dérivé organique de lanthanide est un dérivé organique du cérium ou un mélange de dérivés organiques du cérium et d'un ou plusieurs des autres lanthanides. / Procédé selon l'une quelconque des revendications 1 à 5 caractérisé en ce que le dérivé organique de lanthanide est un dérivé organique du lanthane ou un mélange de dérivés organiques du lanthane et d'un ou plusieurs autres lanthanides choisis parmi le praséodyme, le néodyme, le samarium, l'europium, le gadolinium, le terbium, le dysprosium, l'holmium, l'erbium, l'ytterbium, le thulium, le lutétium et l'yttrium. / Procédé selon l'une quelconque des revendications 1 à 5 caractérisé en ce que le dérivé organique de lanthanide est un dérivé organique du praséodyme ou un mélange de dérivés organiques du praséodyme et d'un ou plusieurs autres lanthanides choisis parmi le néodyme, le samarium, l'europium, le gadolinium, le terbium, le dysprosium, l'holmium, l'erbium, l'ytterbium, le thulium, le lutétium et l'yttrium. / Procédé selon l'une quelconque des revendications 1 à 5 caractérisé en ce que le dérivé organique de lanthanide est un dérivé organique du néodyme ou un mélange de dérivés organiques du néodyme et d'un ou plusieurs autres lanthanides choisis parmi le samarium, l'europium, ie gadolinium, le teroium, le dysprosium, l'holmium, l'er Dium, i'ytter Dium, le thulium, ie lutétium et l'yttrium. / Procédé selon l'une quelconque des revendications 6 à 9 caractérisé en ce que le cérium et/ou le lanthane et/ou le praséodyme et/ou le néodyme représentent au moins 40 X en moles du total des ianthanides. ii / Procédé selon l'une quelconque des revendications 1 à 10 caractérisé en ce que l'on utilise en outre au moins l'un des stabilisants thermiques secondaires suivants: les 0-dicétones ou 0- cétoaldéhydes, les esters de l'acide aminocrotonique; le phényl-2 indole et ses dérivés, les dihydro-l,4 diméthyl-2,6 dialkoxycarbonyl-3,5 pyridines, les esters de l'acide thioglycolique, les diesters de l'acide thiomalique. / Procédé selon l'une quelconque des revendications 1 à 10 caractérisé en ce que l'on utilise en outre au moins une 2-dicétone ou un 0-cétoaldéhyde de formule générale (I): R 1 CO CH CO R 3 (I) R 2 -danslaquelle: R 1 et R 3, identiques ou différents, représentent: + un groupement alkyle, linéaire ou ramifié, ayant i à 36 atomes de carbone, éventuellement substitué par un ou des atomes d'halogènes, + un groupement alkényle, linéaire ou ramifiée ayant 3 à 36 atomes de carbone, éventuellement substitué par un ou des atomes d'nalogènes, + un radicai aryle ou un radical aryle portant sur le cycle aromatique un ou plusieurs substituants tels que: les radicaux alkyles ayant 1 à 6 atomes de carbone, éventuellement substitués par un ou des atomes d'halogènes, les radicaux alkényles ayant 2 à 6 atomes de carbone, éventuellement substitués par un ou des atomes d'halogènes, le groupement nitro, le groupement CHO, le groupement -COOH, les groupements alkoxy ayant i à 6 atomes de carbone, les groupements -COOR 4, R 4 étant un radical alkyle - ayant 1 à 12 atomes de carbone ou alkényle ayant 2 à 12 atomes de carbone, le groupement OH, les atomes d'halogènes, + un radical aralkyle dont la partie aliphatique comporte de 1 à 12 atomes de carbone et dont la partie cyclique peut comporter un ou plusieurs des substituants indiqués précédemment, + un radical cycloaiiphatique comportant de 5 à 12 atomes de carbone et dont la partie cyclique peut comporter une ou plusieurs doubles liaisons carbone-carbone et porter un ou plusieurs des substituants indiqués précédemment, + un enchainement de plusieurs des radicaux indiqués précédemment, les différents radicaux aliphatiques précédemment définis pouvant comporter un ou plusieurs atomes d'oxygène - 0 ou de soufre S ou groupements carbonyles CO ou carboxylates -COO; l'un des radicaux R 1 ou R 3 peut représenter un atome d'hydrogène, R 2 représente: + un atome d'hydrogène; + un radical alkyle ou alkényle ayant jusqu'à 36 atomes de carbone et pouvant comporter un ou des enchaînements O -, S, CO ou COO - + un radical CO R 5, R 5 étant un radical alkyle ayant de 1 à 36 atomes de carbone ou-un radical aryle éventuellement porteur d'un ou plusieurs suostituants indiqués précéoemment; CO R + un radical -R -CH CO R 3 R 6 étant un radical alkylne de i à 6 atomes de car: ou un atome d'hydrogène, R 1 et R 3 ayant les significations indiquées précédemment, + un radical carbamoyle N-substitué de formule': OC NH R 7 dans laquelle R 7 est un radical aryle éventuellement porteur d'un ou plusieurs des substituants indiqués précédemment, + un radical de formule Done x CO -Ri OC NH R 8 NH CO CH 8 CO R 3 dans laquelle: R 1 et R ont les significations indiquées précédemment R 8 représente: un radical arylène éventuellement porteur d'un ou plusieurs des substituants indiqués précédemment, un radical diphénylène méthane dont un cycle ou les 2 cycles sont éventuellement porteurs d'un ou plusieurs des substituants indiqués précédemment, + un radical de formule: -CO R 9 dans laquelle R 9 est un radical alkyle substitué ou non ayant de 1 à 36 atomes de'carbone, + un radical de formule: 0 z CC)i R 1 -COO Ro OCO CH \CO R 3 dans laquelle R 1 et R 3 ont les significations indiquées précédemment et Rlo représente un radical i i i i HI Ir alkylène, linéaire ou ramifié substitué ou non par un ou ces atomnies d'halogène, ayant 1 à 20 atomes de carbone; les symboles R 1 et R 3 peuvent représenter ensemble un radical divalent ayant 2 à 5 atomes de carbone et pouvant comporter un atome o'oxygène, de soufre ou d'azote; les symboles R 1 et R 2 peuvent représenter ensemble un radical divalent tel que: + un radical alkylène ou al Kénylène linéaire ou ramifié ayant de 3 à 36 atomes de carbone, + un radical aralkylène ayant de 7 à 36 atomes de carbone, + un radical arylène ou cycloaliphatique divalent ayant moins de 14 atomes de carbone, les radicaux cycloaliphatiques pouvant compter une ou plusieurs doubles liaisons carbone-carbone, ces radicaux divalents peuvent être substitués par un ou plusieurs atomes d'halogène et les cycles aromatiques et cycloaliphatiques peuvent porter un ou plusieurs des substituants indiqués précédemment, les parties aliphatiques des radicaux divalents précédents peuvent comporter un ou plusieurs atomes d'oxygène O ou de soufre S ou groupements CO ou COO -, les divers radicaux représentés par R 1 et R 3 sont tels que les 2 atomes de carbone directement liés aux groupements carbonyles de la formule (I) ne comportent pas de double liaison. 13 / Procédé selon l'une quelconque des revendications 1 à 10 et 12 caractérisé en ce que l'on utilise au moins une 3-dicétone ou Scétoaldehyde choisi dans-le groupe suivant: l'heptanedione-2,4; la décanedione-2,4; la méthyl-2 décène-2-oione-6,8; la méthyl-2 nonène-2 dione-6,8; la stéaroylacétone; la stéaroyl-l octanone-2; le triacétylméthane; le dioxo-7,9 décanoate d'éthyle; la benzoylacétone; la benzoyl-l octanone-2; la dipnényl-l,4 butanedione-l,3; la stéaroyl- acétophénone; la palmitoylacétophénone; la benzoyl-l méthyl-4 pentanone-2; le benzoyl-octacosanoyl-méthane; le bis(dioxo-2,4 a-534263 butyl')-1,4 benzène;le parainthoxybenzoyi 1-stéaroyi -méthane l 'a lyl-2 phényl-1 butaned ione-1,3; le méthyl-2 acétyl-2 acétaldéhyde;le benzoylacétaldihyde; l'acitoacétyl cyclohexène-3; le b-is(dioxo-Z,6- cyc J ohexyl) méthane; l'acétyl-2 axa-I tétrahydro-l,2,3,4 naphtalène; OS le pa lmitoyl-2 oxa-l tét=ahyaro-1,2,3- 4 naphtalne lgaxa-1 stéardyl-2 tétrahydro-1,Z,3,4 naphtalène; i'acétyl-2 cyclohexanone- 1 la. benzoyl-2 cyclohexanone-I l'acétyl-2 cyclooexanîedione-lj,3 le dibnzylméthane; le t ienzoylméthane; le bïs(para-thoxfenzoyl) méthae; a (Nphénylcarbarnoyl)_L benzoy I-l _ac Iétone (N-phénylcarbamoyl)-l-acêtyl1 acétone / Composition_ stab lisante pour la mise en oeuvre, du procédé selon l'une quelconque oes revendications i à 13 crtérisée n ce qu'elle compte: " a) au moins un dérivé organique de lanthanide-tel que défini dans les revendications 2 là 10 b) au-moins un dérivé organique du-zioe ou dut cadmium tel que défini dans; les revendications 2 à 3 et-5. 1350/ Composition selon la revendication -14, caatrsean-ce qu'ele est obtenue en préparant en une seule opération directement le mélange dérivé de lanthanide/diérivé du zinc ou dérivé-de lanthanide/dérivé du cadmium 160/1 Composition selon les revendications 1 e et 15 caractérisee en ce que le rapport pondéral dérivé organique de lanthaide-/dérivé organique du zinc ou du cadmium varie entre 0,,2 et 5. 1701/ Objets conformés préparés à l'aide bes polymàres à base de -30 chlorure cde vinyle stabilisés obtenus par le procédé s elon_ l'une des revendications i à 13 -